(57)【要約】【課題】サイクル特性に優れたリチウム金属二次電池を提供することを目的とする。【解決手段】本発明の一態様に係るリチウム金属二次電池は、正極と負極と非水電解質とを備え、充電時に前記負極上にリチウム金属が析出し、放電時にリチウム金属が溶解するリチウム金属二次電池であって、前記負極は負極集電体を含み、前記負極集電体は金属箔と前記金属箔の表面に平均粒径が１〜６０ｎｍである金属粒子を有する。【選択図】図２
2019164907.tif 000002
【特許請求の範囲】
【請求項１】
正極と負極と非水電解質とを備え、充電時に前記負極上にリチウム金属が析出し、放電時にリチウム金属が溶解するリチウム金属二次電池であって、前記負極は負極集電体を含み、前記負極集電体は金属箔と前記金属箔の表面に平均粒径が１〜６０ｎｍである金属粒子を有するリチウム金属二次電池。
【請求項２】
前記金属粒子は、金、白金、すず、ニッケル、チタン、ジルコニウムからなる群から選択される少なくとも一種を含む請求項１に記載のリチウム金属二次電池。
【請求項３】
前記非水電解質がイオン液体を含む請求項１または２に記載のリチウム金属二次電池。
【請求項４】
前記イオン液体が、アミドアニオンを含む請求項３に記載のリチウム金属二次電池。
【請求項５】
前記アミドアニオンが、Ｎ−（ＳＯ２Ｆ）２、Ｎ−（ＳＯ２ＣＦ３）２、Ｎ−（ＳＯ２Ｃ２Ｆ５ ）２ 、ＣＦ３ＣＯＮ−ＳＯ２ＣＦ３のうちのいずれかである請求項４に記載のリチウム金属二次電池。
【発明の詳細な説明】
【技術分野】
【０００１】
本発明は、リチウム金属二次電池に関する。
【背景技術】
【０００２】
負極にリチウム金属を使用するリチウム金属二次電池は、バックアップ用のコイン型電池などに主に使用されている。また、フランスでは車載用としても使用されている。
【０００３】
リチウム金属二次電池は、負極活物質にリチウムイオンを挿入、脱離することができる活物質を使用するリチウムイオン二次電池とは異なり、負極にリチウム金属が析出、溶解することで充放電を行う電池である。リチウム金属は最も卑な電位を有し、かつ、放電容量もリチウム１ｇ当たり３８６２ｍＡｈと大きく、リチウム金属二次電池は高いエネルギー密度を実現できると期待されている。
【０００４】
リチウム金属二次電池は、充電時に負極にリチウム金属が析出する。リチウム金属は、析出開始点を根として樹枝（デンドライト）状に析出する場合がある。デンドライトは、放電時にデンドライトの根元の部分が先に溶解する場合がある。この場合、根元を失ったデンドライトは電解質中に浮遊し、導通が取れなくなる。電解質中に浮遊するリチウム金属は、導通が取れないため、以降の充放電には寄与することができない。その結果、リチウム金属二次電池の充放電容量が低減する（サイクル特性が劣化する）。また、デンドライトがセパレータを貫通し正極とショートすることにより、放電容量が得られなくなる場合があった。
【０００５】
特許文献１には、リチウム金属析出面が実質的に粒界のないアモルファス金属またはアモルファス合金とする方法が記載されている。
【０００６】
また特許文献２には、リチウム金属析出面が、金属または合金から形成され、平均粗さ（ＲＺ）を１０μｍ以下とする方法が記載されている。
【先行技術文献】
【特許文献】
【０００７】
【特許文献１】特開２００１−２５０５５９号公報
【特許文献２】特開２００１−２４３９５７号公報
【発明の概要】
【発明が解決しようとする課題】
【０００８】
しかしながら特許文献に開示されているような方法であっても、負極としてリチウム金属を用いた場合、実用化のレベルにまでリチウム金属のデンドライトの析出を十分に抑制し、電池の寿命を向上させることが困難であった。
【０００９】
本発明は上記問題に鑑みてなされたものであり、サイクル特性に優れたリチウム金属二次電池を提供することを目的とする。
【課題を解決するための手段】
【００１０】
本発明者らは、金属箔と前記金属箔の表面に粒径が１〜６０ｎｍである金属粒子を有する負極集電体を用いることにより、サイクル特性に優れたリチウム金属二次電池を得ることができることを見出した。すなわち、上記課題を解決するため、以下の手段を提供する。
【００１１】
（１）第１の態様にかかるリチウム金属二次電池は、正極と負極と非水電解質とを備え、充電時に前記負極上にリチウム金属が析出し、放電時にリチウム金属が溶解し、前記負極は負極集電体を含み、前記負極集電体は金属箔と前記金属箔の表面に、粒径が１〜６０ｎｍである金属粒子を有する。
【００１２】
（２）上記態様にかかるリチウム金属二次電池において、前記金属粒子は、金、白金、すず、ニッケル、チタン、ジルコニウムからなる群から選択される少なくとも一つの金属粒子であってもよい。
【００１３】
（３）上記態様にかかるリチウム金属二次電池において、前記非水電解質がイオン液体を含んでもよい。
【００１４】
（４）上記態様にかかるリチウム金属二次電池において、前記イオン液体が、アミドアニオンを含んでもよい。
【００１５】
（５）上記態様にかかるリチウム金属二次電池において、前記アミドアニオンが、Ｎ−(Ｓ Ｏ２ＣＦ３)２、Ｎ−(ＳＯ２Ｆ)２、ＣＦ３ＣＯＮ−ＳＯ２ＣＦ３、Ｎ−(ＳＯ２Ｃ２Ｆ５)２、のうちのいずれかであってもよい。
【発明の効果】
【００１６】
上記態様に係るリチウム金属二次電池は、サイクル特性に優れる。
【図面の簡単な説明】
【００１７】
【図１】本実施形態にかかるリチウム金属二次電池の断面模式図である。
【図２】本実施形態にかかる負極集電体を模式的に示した図である。
【発明を実施するための形態】
【００１８】
以下、本実施形態について、図を適宜参照しながら詳細に説明する。以下の説明で用いる図面は、本発明の特徴をわかりやすくするために便宜上特徴となる部分を拡大して示している場合があり、各構成要素の寸法比率などは実際とは異なっていることがある。以下の説明において例示される材料、寸法等は一例であって、本発明はそれらに限定されるものではなく、その要旨を変更しない範囲で適宜変更して実施することが可能である。
【００１９】
［リチウム金属二次電池］
リチウム金属二次電池１００は、主として、積層体３０と電解質（図示せず）から構成され、積層体３０を密閉した状態で収容する外装体５０、及び積層体３０に接続された一対の端子６０、６２を備えている。
【００２０】
積層体３０は、一対の正極１０、負極２０がセパレータ１８を挟んで対向配置されたものである。正極１０は、板状（箔状）の正極集電体１２上に正極合剤層１４が設けられたものである。負極２０は、板状（箔状）の負極集電体２２上にリチウム金属層２４が設けられたものである。正極合剤層１４及びリチウム金属層２４がセパレータ１８の両側にそれぞれ接触している。電解質は、正極、負極及びセパレータに含浸されている。正極集電体１２及び負極集電体２２の端部には、それぞれ端子６０、６２が接続されており、端子６０、６２の端部はケース５０の外部にまで延びている。
【００２１】
以下、正極１０及び負極２０を総称して、電極と言い、正極集電体１２及び負極集電体２２を総称して集電体と言う。
【００２２】
＜負極＞
負極２０は、集電体とリチウム金属とを有する。リチウム金属は、初期充電前に存在しない場合もある（リチウム金属が初期充電前に存在しない場合、電池は放電状態なので電池の製造時に安全である）。充電時には集電体の表面にリチウム金属が析出し、放電時には表面に析出したリチウム金属が溶出する。すなわち、充電時には集電体とリチウム金属とを含むものが負極２０となる。また放電に寄与するリチウム金属量が不足することに備え、初期充電前に集電体の一部にリチウム金属箔を設けてもよい。
【００２３】
図２は、本実施形態にかかる負極集電体２２を模式的に示した図である。図２に示すように負極集電体２２は、金属箔２２ａ表面に金属粒子７０を有する。
【００２４】
金属箔２２ａは、電気伝導性に優れる金属により構成されている。電気伝導性に優れる金属としては、銅、チタン、ニッケル、アルミニウム、鉄、ステンレス、白金、金等及びこれらの合金を用いることができる。
【００２５】
金属粒子の平均粒径は、１ｎｍ〜６０ｎｍであることが好ましい。金属粒子の平均粒径が１ｎｍ〜６０ｎｍであると、サイクル特性向上の効果が出やすい。なお、金属粒子の平均粒径とは、金属粒子の表面に沿った方向における直径であり、厚み方向の直径ではない。
【００２６】
また、金属粒子の平均粒径は、１〜４０ｎｍであることがより好ましい。金属粒子の平均粒径が１ｎｍ〜４０ｎｍであると、サイクル特性向上の効果がより出やすい。
【００２７】
金属粒子の平均粒径は、２００個の金属粒子の平均粒径であり、ＳＥＭ（走査型電子顕微鏡）またはＴＥＭ（透過型電子顕微鏡）を用いた金属粒子を観察した画像を、画像解析ソフトウェアで算出する。平均粒径は、円相当径で算出する。円相当径とは、粒子の投影面積と等しい面積をもつ円の直径であり、下式（１）で求められるＤである。２００個の金属粒子について円相当径を計測し、その２００個の平均値を金属粒子の平均粒径とした。平均粒径の計測には、ナノシステム株式会社の画像解析ソフトＮＳ２Ｋ−Ｐｒｏを使用した。
πＤ２／４＝Ｓ・・・（１）
ここで、Ｓは金属粒子の投影面積である。
【００２８】
負極集電体２２が表面に金属粒子７０を有すると、リチウム金属二次電池１００のサイクル特性が向上する。この理由は明確ではないが、以下のような現象が起きているのではないと考えられる。
【００２９】
リチウム金属二次電池１００を充電すると、外部電源より負極集電体２２の金属箔２２ａに電子が注入される。次に、前記電子はさらに前記金属箔上の金属粒子７０に注入される。
【００３０】
一方、電解質中に存在するリチウムイオンは正の電荷を帯びているため、電子が注入された金属粒子７０の表面に引き寄せられ吸着する。金属粒子の粒径は、ナノメーターと非常に小さいため、その表面に吸着したリチウムイオンの拡散障壁が小さいと考えられる。拡散障壁が小さいので、吸着したリチウムイオンは金属粒子の表面を自由に拡散することができ、お互いになるべく離れるように吸着する。次に、そのリチウムイオンは、金属粒子に注入された電子を受け取ってリチウム金属となる。リチウムイオンはお互いに離れて存在していたので、リチウム金属もお互いに離れて存在しデンドライトの生成は抑制される。
【００３１】
金属粒子としては、金、白金、すず、ニッケル、チタン、ジルコニウムからなる群から選択される少なくとも１つが好ましい。
【００３２】
金属粒子７０は、スパッタ法、蒸着法、レーザーアブレーション法、静電噴霧法、気相化学反応法で前記負極集電体上に付着させてもよい。スパッタ法を用いると、簡便に平滑または凹凸のある基板であっても、その表面に緻密で基板に対する密着性の良いナノサイズの金属（金、白金、すず、ニッケル、チタン、ジルコニウムなど）の粒子を極薄く付着させることが可能である。
【００３３】
＜正極＞
正極１０は、正極集電体１２と、その一面に設けられた正極活物質層１４とを有する（図１参照）。正極集電体１２は、導電性を有する材料により構成されていればよく、例えば、アルミニウム、チタン、ステンレス、ニッケル等の金属箔を用いることができる。
【００３４】
正極活物質層１４に用いる正極活物質は、リチウムイオンの吸蔵及び放出、リチウムイオンの脱離及び挿入（インターカレーション）、又は、リチウムイオンとリチウムイオンのカウンターアニオン（例えば、ＰＦ６−）とのドープ及び脱ドープを可逆的に進行させることが可能な活物質を用いることができる。
【００３５】
例えば、コバルト酸リチウム（ＬｉＣｏＯ２）、ニッケル酸リチウム（ＬｉＮｉＯ２）、リチウムマンガンスピネル（ＬｉＭｎ２Ｏ４）、及び、一般式：ＬｉａＮｉｘＣｏｙＭｎｚＭａＯ２（０．１＜ａ＜１．１、ｘ＋ｙ＋ｚ＋ｂ＝１、０≦ｘ＜１、０＜ｙ＜１、０≦ｚ＜１、０≦ｂ＜１、ＭはＡｌ、Ｍｇ、Ｎｂ、Ｔｉ、Ｃｕ、Ｚｎ、Ｃｒより選ばれる１種類以上の元素）で表される複合金属酸化物、リチウムバナジウム化合物（ＬｉＶ２Ｏ５、ＬｉＶＯＰＯ４）、オリビン型ＬｉＭＰＯ４（ただし、Ｍは、Ｃｏ、Ｎｉ、Ｍｎ、Ｆｅ、Ｍｇ、Ｎｂ、Ｔｉ、Ａｌ、Ｚｒより選ばれる１種類以上の元素又はＶＯを示す）、チタン酸リチウム（Ｌｉ４Ｔｉ５Ｏ１２）、等のリチウム含有金属酸化物、ＭｏＳ２、ＴｉＳ２、Ｖ２Ｏ５、ＭｎＯ２、ＦｅＦ３、ＦｅＯＦ、α−Ｆｅ２Ｏ３、Ｆｅ２（ＳＯ４）３、ＣｕＯ、Ｂｉ２Ｏ３などのリチウム非含有金属酸化物、ポリアセチレン、ポリアニリン、ポリピロール、ポリチオフェン、ポリアセンなどの導電性高分子、黒鉛などの炭素材料が挙げられる。
【００３６】
また正極活物質層１４は、導電助剤を有していてもよい。導電助剤としては、例えば、黒鉛、カーボンブラック、カーボンナノチューブ、グラフェン等の炭素材料及びそれらの混合物、ポリアセチレン、ポリアニリン、ポリピロール、ポリチオフェン、ポリアセンなどの導電性高分子、ＩＴＯ等の導電性酸化物が挙げられる。正極活物質のみで十分な導電性を確保できる場合は、正極活物質層１４は導電助剤を含んでいなくてもよい。
【００３７】
また正極活物質層１４は、バインダーを含む。バインダーは、公知のものを用いることができる。例えば、ポリふっ化ビニリデン（ＰＶＤＦ）、ポリテトラフルオロエチレン、ビニリデンフルオライド−ヘキサフルオロプロピレン共重合体等のフッ素樹脂、アクリル酸（共）重合体等が挙げられる。
【００３８】
＜セパレータ＞
セパレータ１８は、電気絶縁性の多孔質構造から形成されていればよく、例えば、ポリエチレン、ポリプロピレンなどのポリオレフィン及びこれらの混合物の多孔質膜の単層体、積層体、ポリふっ化ビニリデン多孔質膜、またはセルロース、ポリエステル及びポリプロピレンからなる群より選択される少なくとも１種の構成材料からなる不織布等が挙げられる。
【００３９】
＜電解質＞
電解質は、正極、負極及びセパレータに含浸される。電解質には、リチウム塩を含む非水電解質溶液を使用することができる。
【００４０】
非水電解質溶液は、非水溶媒に電解質塩が溶解されている。非水溶媒としては常温溶融塩（イオン液体とも呼ぶ）、高蒸気圧溶媒（高蒸気圧溶媒は、２０℃における蒸気圧が１ｋＰａ以上である溶媒である）、環状カーボネートと、鎖状カーボネートと、を含有してもよい。イオン液体は、カチオンとアニオンの組合せによって得られる１００℃未満でも液体状の塩である。イオン液体は、イオンのみからなる液体であるため、静電的な相互作用が強く、不揮発性、不燃性と言う特徴を有する。電解質としてイオン液体を用いたリチウム金属二次電池１００は、安全性に優れる。また、高濃度の電解質塩を含む非水電解質溶液でもよい。ここで高濃度とは例えば２Ｍ（備考：Ｍ＝ｍｏｌｄｍ−３）以上である。イオン液体を含む非水電解質または高濃度の電解質塩を含む非水電解質は、室温付近の粘度が３ｍＰａ・ｓ以上であってもよい。
【００４１】
イオン液体は、カチオン成分とアニオン成分とを含む液体である。カチオン成分としては、窒素を含む窒素系カチオン、リンを含むリン系カチオン、硫黄を含む硫黄系カチオンを含むことができる。これらのカチオン成分は１種を単独で含んでいてもよいし、２種以上を組合せて含んでいてもよい。窒素系カチオンの例としては、イミダゾリウムカチオン、ピロリジニウムカチオン、ピペリジニウムカチオン、ピリジニウムカチオン、アゾニアスピロカチオンなど鎖状または環状のアンモニウムカチオンを挙げることができる。リン系カチオンの例としては、鎖状または環状のホスホニウムカチオンが挙げられる。硫黄系カチオンの例としては、鎖状または環状のスルホニウムカチオンが挙げられる。
【００４２】
アニオン成分としては、ＡｌＣｌ４−、ＮＯ２−、ＮＯ３−、Ｉ−、ＢＦ４−、ＰＦ６−、ＡｓＦ６−、ＳｂＦ６−、ＮｂＦ６−、ＴａＦ６−、Ｆ（ＨＦ）２−、ｐ−ＣＨ３ＰｈＳＯ３−、ＣＨ３ＣＯ２−、ＣＦ３ＣＯ２−、ＣＨ３ＳＯ３−、ＣＦ３ＳＯ３−、（ＣＦ３ＳＯ２）３Ｃ−、Ｃ３Ｆ７ＣＯ２、Ｃ４Ｆ９ＳＯ３−、（ＦＳＯ２）２Ｎ−（ビス（フルオロスルホニル）アミド）、（ＣＦ３ＳＯ２）２Ｎ−（ビス（トリフルオロメタンスルホニル）イミド）、（Ｃ２Ｆ５ＳＯ２）２Ｎ−（ビス（ペンタフルオロエタンスルホニル）イミド）、（ＣＦ３ＳＯ２）（ＣＦ３ＣＯ）Ｎ−（（トリフルオロメタンスルホニル）（トリフルオロメタンカルボニル）イミド）、（ＣＮ）２Ｎ−（ジシアノイミド）等が挙げられる。これらのアニオン成分は１種を単独で含んでいてもよいし、２種以上を組合せて含んでいてもよい。
【００４３】
アニオン成分は、イミドのアニオンを含むことが好ましい。この場合、リチウムイミド塩との親和性が向上する。また、アニオン成分がイミドのアニオンを含む場合は、カチオン成分は窒素系カチオンであることが好ましく、特にピペリジニウムカチオン、ピロリジニウムカチオン、アゾニアスピロカチオンであることが好ましい。
【００４４】
環状カーボネートは、エチレンカーボネート、プロピレンカーボネート、ブチレンカーボネートなどを用いることができる。
【００４５】
鎖状カーボネートは、ジエチルカーボネート、ジメチルカーボネート、エチルメチルカーボネート等が挙げられる。その他、酢酸メチル、酢酸エチル、プロピオン酸メチル、プロピオン酸エチル、γ−ブチロラクトン、１，２−ジメトキシエタン、１，２−ジエトキシエタン、アセトニトリルなどを混合して使用してもよい。
【００４６】
非水溶媒中の環状カーボネートと鎖状カーボネートの割合は体積にして１：９〜１：１にすることが好ましい。
【００４７】
（外装体）
外装体５０は、その内部に正極、負極、セパレータ及び電解質を密封する。外装体５０は、電解質の外部への漏出や、外部からのリチウム金属二次電池１００内部への水分等の侵入等を抑止できる物であれば特に限定されない。
【００４８】
例えば、外装体５０として、図１に示すように、金属箔５２を樹脂フィルム５４で両側からラミネートしたラミネートフィルムを利用できる。金属箔５２としては例えばアルミニウム箔、ステンレス箔を、外側の樹脂フィルム５４の材料としては融点の高い樹脂、例えば、ポリエチレンテレフタレート（ＰＥＴ）、ポリアミド（ＰＡ）等が好ましく、内側の樹脂フィルム５４の材料としてはポリエチレン、ポリプロピレン等が好ましい。
【００４９】
（端子）
端子６０、６２は、アルミニウム、ニッケル等の導電助剤料から形成されている。端子６０、６２を正極１０、負極２０にそれぞれ溶接し、正極１０と負極２０との間にセパレータ１０を挟んだ状態で、電解質と共に外装体５０内に挿入し、外装体５０の開口部をシールする。
【００５０】
上述のように、本実施形態にかかるリチウム金属二次電池は、負極を構成する集電体が金属粒子を有する。そのため、金属粒子がリチウム金属の局所的な析出を抑制し、デンドライトの形成を抑制する。そのため、放電時に電解液中に浮遊し、以降の充放電に寄与できなくなるリチウムデンドライトの発生が抑制され、リチウム金属二次電池のサイクル特性が向上する。
【００５１】
［リチウム金属二次電池の製造方法］
本実施形態にかかるリチウム金属二次電池１００の製造方法について説明する。まず正極１０及び負極２０を作製する。
【００５２】
正極１０は、正極集電体１２上に正極活物質を含む塗料を塗布、乾燥して作製する。正極活物質を含む塗料は、正極活物質、バインダー及び溶媒を含み、必要に応じて導電助剤が混合されている。溶媒には、例えば、水、Ｎ−メチル−２−ピロリドン等を用いることができる。
【００５３】
塗料における正極活物質、導電助剤、バインダーの構成比率は、質量比で８０ｗｔ％〜９８ｗｔ％：０．１ｗｔ％〜１０ｗｔ％：０．１ｗｔ％〜１０ｗｔ％であることが好ましい。これらの質量比は、全体で１００ｗｔ％となるように調整される。塗料を構成する成分の混合方法は特に制限されず、混合順序もまた特に制限されない。
【００５４】
そして作製した塗料を、正極集電体２２に塗布する。塗布方法としては、特に制限はなく、通常電極を作製する場合に採用される方法を用いることができる。例えば、スリットダイコート法、ドクターブレード法が挙げられる。
【００５５】
続いて、正極集電体１２に塗布された塗料中の溶媒を除去する。除去方法は特に限定されない。例えば、塗料が塗布された正極集電体１２を、８０℃〜１５０℃の雰囲気下で乾燥させればよい。そして、正極集電体１２上に正極活物質層１４が形成された正極１０が得られる。続いて、正極をロールプレスして所定の密度にする。
【００５６】
負極２０は、集電体２２として用いる金属箔２２ａを準備する。金属箔２２ａは、市販のものを利用できる。準備した金属箔２２ａの表面に金属粒子７０を設ける。金属粒子７０は、種々の方法で設けることができる。例えば、スパッタ法、蒸着法、レーザーアブレーション法、静電噴霧法、気相化学反応法を用いてもよい。
【００５７】
次いで作製した正極１０と負極２０とをセパレータ１８を介して積層し外装体５０内に封入し、次に電解質を外装体５０内に封入する。
【００５８】
以上、本発明の実施形態について図面を参照して詳述したが、各実施形態における各構成及びそれらの組みあわせ等は一例であり、本発明の趣旨から逸脱しない範囲内で、構成の付加、省略、置換、及びその他の変更が可能である。
【実施例】
【００５９】
（実施例１）
まず正極を準備した。正極活物質としてＮＣＡ（組成式：Ｌｉ１．０Ｎｉ０．７８Ｃｏ０．１９Ａｌ０．０３Ｏ２）、導電助剤としてカーボンブラック、バインダーとしてＰＶＤＦを準備した。これらを溶媒中で混合し、塗料を作製し、アルミニウム箔からなる正極集電体上に塗布した。正極活物質と導電助剤とバインダーの質量比は、９５：２：３とした。塗布後に、溶媒は乾燥して除去した。その後所定密度になるように正極をロールプレスした。
【００６０】
次いで負極を準備した。負極は、集電体として銅箔を用いた。前記銅箔表面に金からなる金属粒子をスパッタ法で厚み５ｎｍになるように付着させた。ＳＥＭ（走査型電子顕微鏡）、ＴＥＭ（透過型電子顕微鏡）及びＸＲＦ（蛍光Ｘ線分析装置）で分析したところ、銅箔上に金が析出しており、平均粒径は１ｎｍであり、付着量は片面０．１１μｍｏｌ／ｃｍ２であった。
【００６１】
前記正極及び前記負極を、それらの間にポリエチレン微多孔膜からなるセパレータを挟んで積層し、積層体を得た。正極、負極には、それぞれ、外部引き出し端子としてアルミニウム箔（幅４ｍｍ、長さ４０ｍｍ、厚み８０μｍ）、ニッケル箔（幅４ｍｍ、長さ４０ｍｍ、厚み８０μｍ）を超音波溶接した。この外部引き出し端子には、あらかじめ無水マレイン酸をグラフト化したポリプロピレン（ＰＰ）を巻き付け熱接着させた。これは外部端子と外装体とのシール性を向上させるためである。電池外装体はアルミニウムラミネート材料からなり、その構成は、ＰＥＴ（１２）／Ａｌ（４０）／ＰＰ（５０）のものを用意した。ＰＥＴはポリエチレンテレフタレート、ＰＰはポリプロピレンである。かっこ内は各層の厚み（単位はμｍ）を表す。なおこの時ＰＰが内側となるように製袋した。電解質として、リチウムビス(トリフルオロメタンスルホニル)アミド（ＬｉＴＦＳＡ）：リチウムビス（フルオロスルホニル）アミド（ＬｉＦＳＡ）：Ｎ−メチル−Ｎ−プロピルピロリジニウムビス（フルオロスルホニル）アミド（Ｐ１３−ＦＳＡ）＝０．４：０．６：１.０モル比の混合溶液を準備した。前記積層体を前記電池外装体に入れ、これに適当量の電解質を注入した後、電池外装体を真空ヒートシールし、リチウム金属二次電池を作製した。そして得られたリチウム金属二次電池の充放電サイクル試験を行った。充放電条件は、下記の通りである。
【００６２】
上記で得られたリチウム金属二次電池の充放電サイクル試験を行った。充放電条件は、次の通りである。充放電温度は２５℃で行った。第１サイクルの充電は、電流０．１Ｃで上限電圧４．４Ｖまで充電し、４．４Ｖに到達後は充電電流が０．０５Ｃになるまで定電圧充電を行った（いわゆる定電流定電圧充電法である）。第１サイクルの放電は、電流０．１Ｃで下限電圧２．５Ｖまで定電流放電を行った。第２サイクル以降の充電は、電流０．２Ｃで上限電圧４．４Ｖまで充電し、４．４Ｖに到達後は充電電流が０．０５Ｃになるまで定電圧充電を行った。第２サイクル以降の放電は、電流０．１Ｃで下限電圧２．５Ｖまで定電流放電を行った。
【００６３】
サイクル試験は１００サイクル行い、１００サイクル後の容量維持率を表２に示した。容量維持率は、下式（２）に示すように第１サイクルの放電容量に対する第１００サイクルの放電容量の百分率である。
１００サイクル後の容量維持率（％）＝（第１００サイクルの放電容量）／（第１サイクルの放電容量）×１００・・・（２）
【００６４】
また、上記のｎＣ（シー）は、公称容量を１／ｎ時間で放電する電流である。
【００６５】
（実施例２）
金を銅箔上に厚み１０ｎｍになるようにスパッタさせたこと以外は実施例１と同様に行った。この銅箔をＳＥＭ、ＴＥＭ及びＸＲＦで分析したところ、金の平均粒径は２.０ｎｍであり、付着量は片面０．１３μｍｏｌ／ｃｍ２であった。その他は実施例１と同様に行い、リチウム金属二次電池を作製及び評価した。
【００６６】
（実施例３）
金を銅箔上に厚み２５ｎｍになるようにスパッタさせたこと以外は実施例１と同様に行った。この銅箔をＳＥＭ、ＴＥＭ及びＸＲＦで分析したところ、金の平均粒径は７．５ｎｍであり、付着量は片面０．１６μｍｏｌ／ｃｍ２であった。その他は実施例１と同様に行い、リチウム金属二次電池を作製及び評価した。
【００６７】
（実施例４）
金を銅箔上に厚み５０ｎｍになるようにスパッタさせたこと以外は実施例１と同様に行った。この銅箔をＳＥＭ、ＴＥＭ及びＸＲＦで分析したところ、金の平均粒径は１０ｎｍであり、付着量は片面０．３１μｍｏｌ／ｃｍ２であった。その他は実施例１と同様に行い、リチウム金属二次電池を作製及び評価した。
【００６８】
（実施例５）
金を銅箔上に厚み１００ｎｍになるようにスパッタさせたこと以外は実施例１と同様に行った。この銅箔をＳＥＭ、ＴＥＭ及びＸＲＦで分析したところ、金の平均粒径は２５．５ｎｍであり、付着量は片面０．４５μｍｏｌ／ｃｍ２であった。その他は実施例１と同様に行い、リチウム金属二次電池を作製及び評価した。
【００６９】
（実施例６）
金を銅箔上に厚み２００ｎｍになるようにスパッタさせたこと以外は実施例１と同様に行った。この銅箔をＳＥＭ、ＴＥＭ及びＸＲＦで分析したところ、金の平均粒径は４０ｎｍであり、付着量は片面０．８３μｍｏｌ／ｃｍ２であった。その他は実施例１と同様に行い、リチウム金属二次電池を作製及び評価した。
【００７０】
（実施例７）
金を銅箔上に厚み３００ｎｍになるようにスパッタさせたこと以外は実施例１と同様に行った。この銅箔をＳＥＭ、ＴＥＭ及びＸＲＦで分析したところ、金の平均粒径は５０ｎｍであり、付着量は片面１．２μｍｏｌ／ｃｍ２であった。その他は実施例１と同様に行い、リチウム金属二次電池を作製及び評価した。
【００７１】
（実施例８）
金を銅箔上に厚み４００ｎｍになるようにスパッタさせたこと以外は実施例１と同様に行った。この銅箔をＳＥＭ、ＴＥＭ及びＸＲＦで分析したところ、金の平均粒径は６０ｎｍであり、付着量は片面１．６μｍｏｌ／ｃｍ２であった。その他は実施例１と同様に行い、リチウム金属二次電池を作製及び評価した。
【００７２】
（実施例９）
白金を銅箔上に厚み５ｎｍになるようにスパッタさせたこと以外は実施例１と同様に行った。この銅箔をＳＥＭ、ＴＥＭ及びＸＲＦで分析したところ、白金の平均粒径は１ｎｍであり、付着量は片面０．０３７μｍｏｌ／ｃｍ２であった。その他は実施例１と同様に行い、リチウム金属二次電池を作製及び評価した。
【００７３】
（実施例１０）
白金を銅箔上に厚み１０ｎｍになるようにスパッタさせたこと以外は実施例１と同様に行った。この銅箔をＳＥＭ、ＴＥＭ及びＸＲＦで分析したところ、白金の平均粒径は５ｎｍであり、付着量は片面０．０４２μｍｏｌ／ｃｍ２であった。その他は実施例１と同様に行い、リチウム金属二次電池を作製及び評価した。
【００７４】
（実施例１１）
白金を銅箔上に厚み２５ｎｍになるようにスパッタさせたこと以外は実施例１と同様に行った。この銅箔をＳＥＭ、ＴＥＭ及びＸＲＦで分析したところ、白金の平均粒径は７.５ｎｍであり、付着量は片面０．０９２μｍｏｌ／ｃｍ２であった。その他は実施例１と同様に行い、リチウム金属二次電池を作製及び評価した。
【００７５】
（実施例１２）
白金を銅箔上に厚み５０ｎｍになるようにスパッタさせたこと以外は実施例１と同様に行った。この銅箔をＳＥＭ、ＴＥＭ及びＸＲＦで分析したところ、白金の平均粒径は１０ｎｍであり、付着量は片面０．２８μｍｏｌ／ｃｍ２であった。その他は実施例１と同様に行い、リチウム金属二次電池を作製及び評価した。
【００７６】
（実施例１３）
白金を銅箔上に厚み１００ｎｍになるようにスパッタさせたこと以外は実施例１と同様に行った。この銅箔をＳＥＭ、ＴＥＭ及びＸＲＦで分析したところ、白金の平均粒径は１５ｎｍであり、付着量は片面０．３９μｍｏｌ／ｃｍ２であった。その他は実施例１と同様に行い、リチウム金属二次電池を作製及び評価した。
【００７７】
（実施例１４）
白金を銅箔上に厚み２００ｎｍになるようにスパッタさせたこと以外は実施例１と同様に行った。この銅箔をＳＥＭ、ＴＥＭ及びＸＲＦで分析したところ、白金の平均粒径２０ｎｍであり、付着量は片面０．８２μｍｏｌ／ｃｍ２であった。その他は実施例１と同様に行い、リチウム金属二次電池を作製及び評価した。
【００７８】
（実施例１５）
白金を銅箔上に厚み３００ｎｍになるようにスパッタさせたこと以外は実施例１と同様に行った。この銅箔をＳＥＭ、ＴＥＭ及びＸＲＦで分析したところ、白金の平均粒径２５ｎｍであり、付着量は片面１．２μｍｏｌ／ｃｍ２であった。その他は実施例１と同様に行い、リチウム金属二次電池を作製及び評価した。
【００７９】
（実施例１６）
白金を銅箔上に厚み４００ｎｍになるようにスパッタさせたこと以外は実施例１と同様に行った。この銅箔をＳＥＭ、ＴＥＭ及びＸＲＦで分析したところ、白金の平均粒径３０ｎｍであり、付着量は片面１．６μｍｏｌ／ｃｍ２であった。その他は実施例１と同様に行い、リチウム金属二次電池を作製及び評価した。
【００８０】
（比較例１）
比較例１では、金属粒子を金属箔上に設けなかった。これ以外は実施例１と同様に行いリチウム金属二次電池を作製及び評価した。その結果を表２に示す。
【００８１】
【表１】
2019164907.tif 000003
【００８２】
実施例１〜１６は、金属粒子を有さない比較例１よりもいずれも容量維持率が優れていた。また金属粒子の粒径が、１ｎｍ〜４０ｎｍであるものは特に容量維持率が優れていた。
【符号の説明】
【００８３】
１０…正極、１２…正極集電体、１４…正極活物質層、１８…セパレータ、２０…負極、２２…負極集電体、２２ａ・・・金属箔、２４…負極活物質層、３０…積層体、５０…外装体、５２…金属箔、５４…樹脂フィルム、６２…正極端子、６０…負極端子、７０・・・金属粒子、１００…リチウム金属二次電池
【図１】
2019164907.tif 000004
【図２】
2019164907.tif 000005